(57)【要約】  Ｂ、Ｎ、Ｍｎ、Ｓ、及びＳｅの含有量に応じた所定の温度範囲で珪素鋼素材を加熱し（ステップＳ１）、熱間圧延を行う（ステップＳ２）。また、熱間圧延の仕上げ圧延の終了温度ＴｆをＢの含有量に応じた所定の温度範囲で行う。これらの処理を通じて、所定量のＢＮをＭｎＳ及び／又はＭｎＳｅと複合析出させる。
2011007771.tif 000002
【特許請求の範囲】
【請求項１】
Ｓｉ：０．８質量％〜７質量％、酸可溶性Ａｌ：０．０１質量％〜０．０６５質量％、Ｎ：０．００４質量％〜０．０１２質量％、Ｍｎ：０．０５質量％〜１質量％、及びＢ：０．０００５質量％〜０．００８０質量％を含有し、Ｓ及びＳｅからなる群から選択された少なくとも１種を総量で０．００３質量％〜０．０１５質量％含有し、Ｃ含有量が０．０８５質量％以下であり、残部がＦｅ及び不可避的不純物からなる珪素鋼素材を所定の温度で加熱する工程と、
加熱された前記珪素鋼素材の熱間圧延を行って熱間圧延鋼帯を得る工程と、
前記熱間圧延鋼帯の焼鈍を行って、焼鈍鋼帯を得る工程と、
前記焼鈍鋼帯を１回以上、冷間圧延して冷間圧延鋼帯を得る工程と、
前記冷間圧延鋼帯の脱炭焼鈍を行って、一次再結晶が生じた脱炭焼鈍鋼帯を得る工程と、
ＭｇＯを主成分とする焼鈍分離剤を前記脱炭焼鈍鋼帯に塗布する工程と、
前記脱炭焼鈍鋼帯の仕上げ焼鈍により、二次再結晶を生じさせる工程と、
を有し、
更に、前記脱炭焼鈍の開始から仕上げ焼鈍における二次再結晶の発現までの間に、前記脱炭焼鈍鋼帯のＮ含有量を増加させる窒化処理を行う工程を有し、
前記所定の温度は、
前記珪素鋼素材にＳ及びＳｅが含有されている場合、下記式（１）で表される温度Ｔ１（℃）以下、下記式（２）で表される温度Ｔ２（℃）以下、かつ下記式（３）で表わされる温度Ｔ３（℃）以下であり、
前記珪素鋼素材にＳｅが含有されていない場合、下記式（１）で表される温度Ｔ１（℃）以下、かつ下記式（３）で表わされる温度Ｔ３（℃）以下であり、
前記珪素鋼素材にＳが含有されていない場合、下記式（２）で表される温度Ｔ２（℃）以下、かつ下記式（３）で表わされる温度Ｔ３（℃）以下であり、
前記熱間圧延の仕上げ圧延の終了温度Ｔｆは下記式（４）を満たし、
前記熱間圧延鋼帯中のＢＮ、ＭｎＳ及びＭｎＳｅの量は下記式（５）、（６）及び（７）を満たすことを特徴とする方向性電磁鋼板の製造方法。
T1=14855/(6.82-log([Mn]×[S]))-273  ・・・（１）
T2=10733/(4.08-log([Mn]×[Se]))-273  ・・・（２）
T3=16000/(5.92-log([B]×[N]))-273  ・・・（３）
Tf≦1000-10000×[B]  ・・・（４）
BasBN≧0.0005  ・・・（５）
[B]―BasBN≦0.001  ・・・（６）
SasMnS+0.5×SeasMnSe≧0.002  ・・・（７）
ここで、［Ｍｎ］は前記珪素鋼素材のＭｎ含有量（質量％）を示し、［Ｓ］は前記珪素鋼素材のＳ含有量（質量％）を示し、［Ｓｅ］は前記珪素鋼素材のＳｅ含有量（質量％）を示し、［Ｂ］は前記珪素鋼素材のＢ含有量（質量％）を示し、［Ｎ］は前記珪素鋼素材のＮ含有量（質量％）を示し、ＢａｓＢＮは前記熱間圧延鋼帯中にＢＮとして析出しているＢの量（質量％）を示し、ＳａｓＭｎＳは前記熱間圧延鋼帯中にＭｎＳとして析出しているＳの量（質量％）を示し、ＳｅａｓＭｎＳｅは前記熱間圧延鋼帯中にＭｎＳｅとして析出しているＳｅの量（質量％）を示す。
【請求項２】
前記窒化処理を、前記窒化処理後の鋼帯のＮ含有量［Ｎ］が、下記式（８）を満たす条件下で行うことを特徴とする請求項１に記載の方向性電磁鋼板の製造方法。
[N]≧14/27[Al]+14/11[B]+14/47[Ti]  ・・・（８）
ここで、［Ｎ］は前記窒化処理後の鋼帯のＮ含有量（質量％）を示し、［Ａｌ］は前記窒化処理後の鋼帯の酸可溶性Ａｌ含有量（質量％）を示し、［Ｔｉ］は前記窒化処理後の鋼帯のＴｉ含有量（質量％）を示す。
【請求項３】
前記窒化処理を、前記窒化処理後の鋼帯のＮ含有量［Ｎ］が、下記式（９）を満たす条件下で行うことを特徴とする請求項１に記載の方向性電磁鋼板の製造方法。
[N]≧2/3[Al]+14/11[B]+14/47[Ti]  ・・・（９）
ここで、［Ｎ］は前記窒化処理後の鋼帯のＮ含有量（質量％）を示し、［Ａｌ］は前記窒化処理後の鋼帯の酸可溶性Ａｌ含有量（質量％）を示し、［Ｔｉ］は前記窒化処理後の鋼帯のＴｉ含有量（質量％）を示す。
【請求項４】
前記二次再結晶を生じさせる工程は、前記仕上げ焼鈍において、前記脱炭焼鈍鋼帯を１０００℃〜１１００℃の温度範囲内で１５℃／ｈ以下の速度で加熱する工程を有することを特徴とする請求項１に記載の方向性電磁鋼板の製造方法。
【請求項５】
前記二次再結晶を生じさせる工程は、前記仕上げ焼鈍において、前記脱炭焼鈍鋼帯を１０００℃〜１１００℃の温度範囲内で１５℃／ｈ以下の速度で加熱する工程を有することを特徴とする請求項２に記載の方向性電磁鋼板の製造方法。
【請求項６】
前記二次再結晶を生じさせる工程は、前記仕上げ焼鈍において、前記脱炭焼鈍鋼帯を１０００℃〜１１００℃の温度範囲内で１５℃／ｈ以下の速度で加熱する工程を有することを特徴とする請求項３に記載の方向性電磁鋼板の製造方法。
【請求項７】
前記二次再結晶を生じさせる工程は、前記仕上げ焼鈍において、前記脱炭焼鈍鋼帯を１０００℃〜１１００℃の温度範囲内に１０時間以上保持する工程を有することを特徴とする請求項１に記載の方向性電磁鋼板の製造方法。
【請求項８】
前記二次再結晶を生じさせる工程は、前記仕上げ焼鈍において、前記脱炭焼鈍鋼帯を１０００℃〜１１００℃の温度範囲内に１０時間以上保持する工程を有することを特徴とする請求項２に記載の方向性電磁鋼板の製造方法。
【請求項９】
前記二次再結晶を生じさせる工程は、前記仕上げ焼鈍において、前記脱炭焼鈍鋼帯を１０００℃〜１１００℃の温度範囲内に１０時間以上保持する工程を有することを特徴とする請求項３に記載の方向性電磁鋼板の製造方法。
【請求項１０】
前記珪素鋼素材が、更に、Ｃｒ：０．３質量％以下、Ｃｕ：０．４質量％以下、Ｎｉ：１質量％以下、Ｐ：０．５質量％以下、Ｍｏ：０．１質量％以下、Ｓｎ：０．３質量％以下、Ｓｂ：０．３質量％以下、及びＢｉ：０．０１質量％以下からなる群から選択された少なくとも１種を含有することを特徴とする請求項１に記載の方向性電磁鋼板の製造方法。
【請求項１１】
前記珪素鋼素材が、更に、Ｃｒ：０．３質量％以下、Ｃｕ：０．４質量％以下、Ｎｉ：１質量％以下、Ｐ：０．５質量％以下、Ｍｏ：０．１質量％以下、Ｓｎ：０．３質量％以下、Ｓｂ：０．３質量％以下、及びＢｉ：０．０１質量％以下からなる群から選択された少なくとも１種を含有することを特徴とする請求項２に記載の方向性電磁鋼板の製造方法。
【請求項１２】
前記珪素鋼素材が、更に、Ｃｒ：０．３質量％以下、Ｃｕ：０．４質量％以下、Ｎｉ：１質量％以下、Ｐ：０．５質量％以下、Ｍｏ：０．１質量％以下、Ｓｎ：０．３質量％以下、Ｓｂ：０．３質量％以下、及びＢｉ：０．０１質量％以下からなる群から選択された少なくとも１種を含有することを特徴とする請求項３に記載の方向性電磁鋼板の製造方法。
【発明の詳細な説明】
【技術分野】
【０００１】
本発明は、電気機器の鉄芯等に好適な方向性電磁鋼板の製造方法に関する。
【背景技術】
【０００２】
方向性電磁鋼板は軟磁性材料であり、変圧器（トランス）等の電気機器の鉄芯等に用いられる。方向性電磁鋼板には、７質量％以下程度のＳｉが含有されている。方向性電磁鋼板の結晶粒は、ミラー指数で｛１１０｝＜００１＞方位に高度に集積している。結晶粒の方位の制御は、二次再結晶とよばれる異常粒成長現象を利用して行われている。【０００３】
二次再結晶の制御には、二次再結晶前の一次再結晶により得られる組織（一次再結晶組織）の調整、及びインヒビターとよばれる微細析出物又は粒界偏析元素の調整が重要である。インヒビターは、一次再結晶組織のなかで、｛１１０｝＜００１＞方位の結晶粒を優先的に成長させ、他の結晶粒の成長を抑制する機能を持つ。【０００４】
そして、従来、インヒビターを効果的に析出させることを目的とした種々の提案がされている。【０００５】
しかしながら、従来の技術では、高い磁束密度の方向性電磁鋼板を工業的に安定して製造することが困難である。
【先行技術文献】
【特許文献】
【０００６】
【特許文献１】特公昭３０−００３６５１号公報
【特許文献２】特公昭３３―００４７１０号公報
【特許文献３】特公昭５１―０１３４６９号公報
【特許文献４】特公昭６２―０４５２８５号公報
【特許文献５】特開平０３−００２３２４号公報
【特許文献６】米国特許第３９０５８４２号公報
【特許文献７】米国特許第３９０５８４３号公報
【特許文献８】特開平０１−２３０７２１号公報
【特許文献９】特開平０１−２８３３２４号公報
【特許文献１０】特開平１０−１４０２４３号公報
【特許文献１１】特開２００１−１５２２５０号公報
【特許文献１２】特開平２−２５８９２９号公報
【非特許文献】
【０００７】
【非特許文献１】Trans. Met. Soc. AIME, 212(1958)p769/781
【非特許文献２】日本金属学会誌２７（１９６３）ｐ１８６
【非特許文献３】鉄と鋼５３（１９６７）ｐ１００７／１０２３
【非特許文献４】日本金属学会誌４３（１９７９年）ｐ１７５／１８１、同４４（１９８０年）ｐ４１９／４２４
【非特許文献５】Materials Science Forum204-206(1996)p593/598
【非特許文献６】IEEE Trans. Mag. MAG-13 p1427
【発明の概要】
【発明が解決しようとする課題】
【０００８】
本発明は、高い磁束密度の方向性電磁鋼板を工業的に安定して製造することができる方向性電磁鋼板の製造方法を提供することを目的とする。
【課題を解決するための手段】
【０００９】
本発明の第１の観点に係る方向性電磁鋼板の製造方法は、Ｓｉ：０．８質量％〜７質量％、酸可溶性Ａｌ：０．０１質量％〜０．０６５質量％、Ｎ：０．００４質量％〜０．０１２質量％、Ｍｎ：０．０５質量％〜１質量％、及びＢ：０．０００５質量％〜０．００８０質量％を含有し、Ｓ及びＳｅからなる群から選択された少なくとも１種を総量で０．００３質量％〜０．０１５質量％含有し、Ｃ含有量が０．０８５質量％以下であり、残部がＦｅ及び不可避的不純物からなる珪素鋼素材を所定の温度で加熱する工程と、加熱された前記珪素鋼素材の熱間圧延を行って熱間圧延鋼帯を得る工程と、前記熱間圧延鋼帯の焼鈍を行って、焼鈍鋼帯を得る工程と、前記焼鈍鋼帯を１回以上、冷間圧延して冷間圧延鋼帯を得る工程と、前記冷間圧延鋼帯の脱炭焼鈍を行って、一次再結晶が生じた脱炭焼鈍鋼帯を得る工程と、ＭｇＯを主成分とする焼鈍分離剤を前記脱炭焼鈍鋼帯に塗布する工程と、前記脱炭焼鈍鋼帯の仕上げ焼鈍により、二次再結晶を生じさせる工程と、を有し、更に、前記脱炭焼鈍の開始から仕上げ焼鈍における二次再結晶の発現までの間に、前記脱炭焼鈍鋼帯のＮ含有量を増加させる窒化処理を行う工程を有し、前記所定の温度は、前記珪素鋼素材にＳ及びＳｅが含有されている場合、下記式（１）で表される温度Ｔ１（℃）以下、下記式（２）で表される温度Ｔ２（℃）以下、かつ下記式（３）で表わされる温度Ｔ３（℃）以下であり、前記珪素鋼素材にＳｅが含有されていない場合、下記式（１）で表される温度Ｔ１（℃）以下、かつ下記式（３）で表わされる温度Ｔ３（℃）以下であり、前記珪素鋼素材にＳが含有されていない場合、下記式（２）で表される温度Ｔ２（℃）以下、かつ下記式（３）で表わされる温度Ｔ３（℃）以下であり、前記熱間圧延の仕上げ圧延の終了温度Ｔｆは下記式（４）を満たし、前記熱間圧延鋼帯中のＢＮ、ＭｎＳ及びＭｎＳｅの量は下記式（５）、（６）及び（７）を満たすことを特徴とする。
T1=14855/(6.82-log([Mn]×[S]))-273  ・・・（１）
T2=10733/(4.08-log([Mn]×[Se]))-273  ・・・（２）
T3=16000/(5.92-log([B]×[N]))-273  ・・・（３）
Tf≦1000-10000×[B]  ・・・（４）
BasBN≧0.0005  ・・・（５）
[B]―BasBN≦0.001  ・・・（６）
SasMnS+0.5×SeasMnSe≧0.002  ・・・（７）
ここで、［Ｍｎ］は前記珪素鋼素材のＭｎ含有量（質量％）を示し、［Ｓ］は前記珪素鋼素材のＳ含有量（質量％）を示し、［Ｓｅ］は前記珪素鋼素材のＳｅ含有量（質量％）を示し、［Ｂ］は前記珪素鋼素材のＢ含有量（質量％）を示し、［Ｎ］は前記珪素鋼素材のＮ含有量（質量％）を示し、ＢａｓＢＮは前記熱間圧延鋼帯中にＢＮとして析出しているＢの量（質量％）を示し、ＳａｓＭｎＳは前記熱間圧延鋼帯中にＭｎＳとして析出しているＳの量（質量％）を示し、ＳｅａｓＭｎＳｅは前記熱間圧延鋼帯中にＭｎＳｅとして析出しているＳｅの量（質量％）を示す。【００１０】
本発明の第２の観点に係る方向性電磁鋼板の製造方法は、第１の観点に係る方法において、前記窒化処理を、前記窒化処理後の鋼帯のＮ含有量［Ｎ］が、下記式（８）を満たす条件下で行うことを特徴とする。
[N]≧14/27[Al]+14/11[B]+14/47[Ti]  ・・・（８）
ここで、［Ｎ］は前記窒化処理後の鋼帯のＮ含有量（質量％）を示し、［Ａｌ］は前記窒化処理後の鋼帯の酸可溶性Ａｌ含有量（質量％）を示し、［Ｔｉ］は前記窒化処理後の鋼帯のＴｉ含有量（質量％）を示す。【００１１】
本発明の第３の観点に係る方向性電磁鋼板の製造方法は、第１の観点に係る方法において、前記窒化処理を、前記窒化処理後の鋼帯のＮ含有量［Ｎ］が、下記式（９）を満たす条件下で行うことを特徴とする。
[N]≧2/3[Al]+14/11[B]+14/47[Ti]  ・・・（９）
ここで、［Ｎ］は前記窒化処理後の鋼帯のＮ含有量（質量％）を示し、［Ａｌ］は前記窒化処理後の鋼帯の酸可溶性Ａｌ含有量（質量％）を示し、［Ｔｉ］は前記窒化処理後の鋼帯のＴｉ含有量（質量％）を示す。
【発明の効果】
【００１２】
本発明によれば、適切にＢＮをＭｎＳ及び／又はＭｎＳｅに複合析出させ、適切なインヒビターを形成することができるため、高い磁束密度を得ることができる。また、これらの工程は、工業的に安定して実行することができる。
【図面の簡単な説明】
【００１３】
【図１】図１は、方向性電磁鋼板の製造方法を示すフローチャートである。
【図２】図２は、第１の実験の結果（熱間圧延鋼帯中の析出物と仕上げ焼鈍後の磁気特性との関係）を示す図である。
【図３】図３は、第１の実験の結果（ＢＮとして析出していないＢの量と仕上げ焼鈍後の磁気特性との関係）を示す図である。
【図４】図４は、第１の実験の結果（Ｍｎ含有量と熱間圧延の条件と仕上げ焼鈍後の磁気特性との関係）を示す図である。
【図５】図５は、第１の実験の結果（Ｂ含有量と熱間圧延の条件と仕上げ焼鈍後の磁気特性との関係）を示す図である。
【図６】図６は、第１の実験の結果（仕上げ圧延の条件と仕上げ焼鈍後の磁気特性との関係）を示す図である。
【図７】図７は、第２の実験の結果（熱間圧延鋼帯中の析出物と仕上げ焼鈍後の磁気特性との関係）を示す図である。
【図８】図８は、第２の実験の結果（ＢＮとして析出していないＢの量と仕上げ焼鈍後の磁気特性との関係）を示す図である。
【図９】図９は、第２の実験の結果（Ｍｎ含有量と熱間圧延の条件と仕上げ焼鈍後の磁気特性との関係）を示す図である。
【図１０】図１０は、第２の実験の結果（Ｂ含有量と熱間圧延の条件と仕上げ焼鈍後の磁気特性との関係）を示す図である。
【図１１】図１１は、第２の実験の結果（仕上げ圧延の条件と仕上げ焼鈍後の磁気特性との関係）を示す図である。
【図１２】図１２は、第３の実験の結果（熱間圧延鋼帯中の析出物と仕上げ焼鈍後の磁気特性との関係）を示す図である。
【図１３】図１３は、第３の実験の結果（ＢＮとして析出していないＢの量と仕上げ焼鈍後の磁気特性との関係）を示す図である。
【図１４】図１４は、第３の実験の結果（Ｍｎ含有量と熱間圧延の条件と仕上げ焼鈍後の磁気特性との関係）を示す図である。
【図１５】図１５は、第３の実験の結果（Ｂ含有量と熱間圧延の条件と仕上げ焼鈍後の磁気特性との関係）を示す図である。
【図１６】図１６は、第３の実験の結果（仕上げ圧延の条件と仕上げ焼鈍後の磁気特性との関係）を示す図である。
【発明を実施するための形態】
【００１４】
本発明者らは、Ｂを含有する所定の組成の珪素鋼素材から方向性電磁鋼板を製造する場合、Ｂの析出形態が二次再結晶の挙動に影響するのではないかと考え、種々の実験を行った。ここで、方向性電磁鋼板の製造方法の概略について説明する。図１は、方向性電磁鋼板の製造方法を示すフローチャートである。
【００１５】
先ず、図１に示すように、ステップＳ１において、Ｂを含有する所定の組成の珪素鋼素材（スラブ）を所定の温度に加熱し、ステップＳ２において、加熱した珪素鋼素材の熱間圧延を行う。熱間圧延により、熱間圧延鋼帯が得られる。その後、ステップＳ３において、熱間圧延鋼帯の焼鈍を行って、熱間圧延鋼帯内の組織の均一化及びインヒビターの析出の調整を行う。焼鈍により、焼鈍鋼帯が得られる。続いて、ステップＳ４において、焼鈍鋼帯の冷間圧延を行う。冷間圧延は１回のみ行ってもよく、複数回の冷間圧延を、間に中間焼鈍を行いながら行ってもよい。冷間圧延により、冷間圧延鋼帯が得られる。なお、中間焼鈍を行う場合、冷間圧延前の熱延鋼帯の焼鈍を省略して、中間焼鈍において焼鈍（ステップＳ３）を行ってもよい。つまり、焼鈍（ステップＳ３）は、熱延鋼帯に対して行ってもよく、一度冷間圧延した後の最終冷間圧延前の鋼帯に対して行ってもよい。
【００１６】
冷間圧延後には、ステップＳ５において、冷間圧延鋼帯の脱炭焼鈍を行う。この脱炭焼鈍の際に、一次再結晶が生じる。また、脱炭焼鈍により、脱炭焼鈍鋼帯が得られる。次いで、ステップＳ６において、ＭｇＯ（マグネシア）を主成分とする焼鈍分離剤を脱炭処理鋼帯の表面に塗布して、仕上げ焼鈍を行う。この仕上げ焼鈍の際に、二次再結晶が生じ、鋼帯の表面にフォルステライトを主成分とするグラス被膜が形成され、純化が行われる。二次再結晶の結果、Ｇｏｓｓ方位に揃った二次再結晶組織が得られる。仕上げ焼鈍により、仕上げ焼鈍鋼帯が得られる。更に、脱炭焼鈍の開始から仕上げ焼鈍における二次再結晶の発現までの間には、鋼帯の窒素量を増加させる窒化処理を行っておく（ステップＳ７）。
【００１７】
このようにして方向性電磁鋼板を得ることができる。
【００１８】
また、詳細は後述するが、珪素鋼素材としては、Ｓｉ：０．８質量％〜７質量％、酸可溶性Ａｌ：０．０１質量％〜０．０６５質量％、Ｎ：０．００４質量％〜０．０１２質量％、及びＭｎ：０．０５質量％〜１質量％を含有し、更に、所定量のＳ及び／又はＳｅ、並びにＢを含有し、Ｃ含有量が０．０８５質量％以下であり、残部がＦｅ及び不可避的不純物からなるものを用いる。
【００１９】
そして、本発明者らは、種々の実験の結果、スラブ加熱（ステップＳ１）及び熱間圧延（ステップＳ２）の条件を調整して、熱間圧延鋼帯中にインヒビターとして有効な形態の析出物を発生させることが重要であることを見出した。具体的には、本発明者らは、スラブ加熱及び熱間圧延の条件の調整により、珪素鋼素材中のＢが主としてＢＮ析出物としてＭｎＳ及び／又はＭｎＳｅに複合析出すると、インヒビターが熱的に安定化し、一次再結晶の粒組織が整粒化することを見出した。そして、本発明者らは、磁気特性の良好な方向性電磁鋼板を安定して製造することができるという知見を得て、本発明を完成させた。
【００２０】
ここで、本発明者らが行った実験について説明する。
【００２１】
（第１の実験）
第１の実験では、先ず、Ｓｉ：３．３質量％、Ｃ：０．０６質量％、酸可溶性Ａｌ：０．０２７質量％、Ｎ：０．００８質量％、Ｍｎ：０．０５質量％〜０．１９質量％、Ｓ：０．００７質量％、及びＢ：０．００１０質量％〜０．００３５質量％を含有し、残部がＦｅ及び不可避的不純物からなる種々の珪素鋼スラブを得た。次いで、珪素鋼スラブを１１００℃〜１２５０℃の温度で加熱し、熱間圧延を行った。熱間圧延では、粗圧延を１０５０℃で行った後、仕上げ圧延を１０００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８４０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、仕上げ焼鈍を行った。このようにして種々の試料を作製した。
【００２２】
そして、熱間圧延鋼帯中の析出物と仕上げ焼鈍後の磁気特性との関係を調査した。この結果を図２に示す。図２の横軸はＭｎＳの析出量をＳの量に換算した値（質量％）を示し、縦軸はＢＮの析出量をＢに換算した値（質量％）を示す。横軸はＭｎＳとして析出したＳの量（質量％）に相当する。また、白丸は磁束密度Ｂ８が１．８８Ｔ以上であったことを示し、黒四角は磁束密度Ｂ８が１．８８Ｔ未満であったことを示している。図２に示すように、ＭｎＳ及びＢＮの析出量が一定値未満の試料では、磁束密度Ｂ８が低かった。このことは、二次再結晶が不安定であったことを示す。
【００２３】
更に、ＢＮとして析出していないＢの量と仕上げ焼鈍後の磁気特性との関係を調査した。この結果を図３に示す。図３の横軸はＢ含有量（質量％）を示し、縦軸はＢＮの析出量をＢに換算した値（質量％）を示す。また、白丸は磁束密度Ｂ８が１．８８Ｔ以上であったことを示し、黒四角は磁束密度Ｂ８が１．８８Ｔ未満であったことを示している。図３に示すように、ＢＮとして析出していないＢの量が一定値以上である試料では、磁束密度Ｂ８が低かった。このことは、二次再結晶が不安定であったことを示す。
【００２４】
更に、磁気特性が良好な試料について析出物の形態を調査した結果、ＭｎＳを核としてＢＮがＭｎＳの周辺に複合析出していることが判明した。このような複合析出物が二次再結晶を安定化させるインヒビターとして有効である。
【００２５】
また、熱間圧延の条件と仕上げ焼鈍後の磁気特性との関係を調査した。この結果を図４及び図５に示す。図４の横軸はＭｎ含有量（質量％）を示し、縦軸は熱間圧延時のスラブ加熱の温度（℃）を示す。図５の横軸はＢ含有量（質量％）を示し、縦軸は熱間圧延時のスラブ加熱の温度（℃）を示す。また、白丸は磁束密度Ｂ８が１．８８Ｔ以上であったことを示し、黒四角は磁束密度Ｂ８が１．８８Ｔ未満であったことを示している。また、図４中の曲線は、下記式（１）で表わされるＭｎＳの溶体化温度Ｔ１（℃）を示し、図５中の曲線は、下記式（３）で表わされるＢＮの溶体化温度Ｔ３（℃）を示している。図４に示すように、Ｍｎ含有量に応じて定まる温度以下でスラブ加熱を行った試料において、高い磁束密度Ｂ８が得られることが判明した。更に、この温度はＭｎＳの溶体化温度Ｔ１とほぼ一致していることも判明した。また、図５に示すように、Ｂ含有量に応じて定まる温度以下でスラブ加熱を行った試料において、高い磁束密度Ｂ８が得られることも判明した。更に、この温度はＢＮの溶体化温度Ｔ３とほぼ一致していることも判明した。つまり、スラブ加熱を、ＭｎＳ及びＢＮが完全固溶しない温度域で行うことが有効であることが判明した。
T1=14855/(6.82-log([Mn]×[S]))-273  ・・・（１）
T3=16000/(5.92-log([B]×[N]))-273  ・・・（３）
ここで、［Ｍｎ］はＭｎ含有量（質量％）を示し、［Ｓ］はＳ含有量（質量％）を示し、［Ｂ］はＢ含有量（質量％）を示し、［Ｎ］はＮ含有量（質量％）を示す。
【００２６】
更に、ＢＮの析出挙動を調査した結果、その析出温度域が８００℃〜１０００℃であることが判明した。
【００２７】
また、本発明者らは、熱間圧延の仕上げ圧延の終了温度について調査した。一般的に、熱間圧延の仕上げ圧延では、複数回の圧延を行って所定の厚さの熱間圧延鋼帯を得る。ここで、仕上げ圧延の終了温度とは、複数回の圧延のうちの最終回の圧延後の熱間圧延鋼帯の温度を意味する。この調査では、先ず、Ｓｉ：３．３質量％、Ｃ：０．０６質量％、酸可溶性Ａｌ：０．０２７質量％、Ｎ：０．００８質量％、Ｍｎ：０．１質量％、Ｓ：０．００７質量％、及びＢ：０．００１質量％〜０．００４質量％を含有し、残部がＦｅ及び不可避的不純物からなる種々の珪素鋼スラブを得た。次いで、珪素鋼スラブを１１５０℃の温度で加熱し、熱間圧延を行った。熱間圧延では、粗圧延を１０５０℃で行った後、仕上げ圧延を１０２０℃〜９００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８４０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、仕上げ焼鈍を行った。このようにして種々の試料を作製した。
【００２８】
そして、熱間圧延の仕上げ圧延の終了温度と仕上げ焼鈍後の磁気特性との関係を調査した。この結果を図６に示す。図６の横軸はＢ含有量（質量％）を示し、縦軸は仕上げ圧延の終了温度Ｔｆを示す。また、白丸は磁束密度Ｂ８が１．９１Ｔ以上であったことを示し、黒四角は磁束密度Ｂ８が１．９１Ｔ未満であったことを示している。図６に示すように、仕上げ圧延の終了温度Ｔｆが、下記式（４）を満たしている場合に、高い磁束密度Ｂ８が得られることが判明した。これは、仕上げ圧延の終了温度Ｔｆの制御によって、ＢＮの析出が更に促進されたためであると考えられる。
Ｔｆ≦１０００−１００００×［Ｂ］  ・・・（４）
【００２９】
（第２の実験）
第２の実験では、先ず、Ｓｉ：３．３質量％、Ｃ：０．０６質量％、酸可溶性Ａｌ：０．０２８質量％、Ｎ：０．００７質量％、Ｍｎ：０．０５質量％〜０．２０質量％、Ｓｅ：０．００７質量％、及びＢ：０．００１０質量％〜０．００３５質量％を含有し、残部がＦｅ及び不可避的不純物からなる種々の珪素鋼スラブを得た。次いで、珪素鋼スラブを１１００℃〜１２５０℃の温度で加熱し、熱間圧延を行った。熱間圧延では、粗圧延を１０５０℃で行った後、仕上げ圧延を１０００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８５０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、仕上げ焼鈍を行った。このようにして種々の試料を作製した。
【００３０】
そして、熱間圧延鋼帯中の析出物と仕上げ焼鈍後の磁気特性との関係を調査した。この結果を図７に示す。図７の横軸はＭｎＳｅの析出量をＳｅの量に換算した値（質量％）を示し、縦軸はＢＮの析出量をＢに換算した値（質量％）を示す。横軸はＭｎＳｅとして析出したＳｅの量（質量％）に相当する。また、白丸は磁束密度Ｂ８が１．８８Ｔ以上であったことを示し、黒四角は磁束密度Ｂ８が１．８８Ｔ未満であったことを示している。図７に示すように、ＭｎＳｅ及びＢＮの析出量が一定値未満の試料では、磁束密度Ｂ８が低かった。このことは、二次再結晶が不安定であったことを示す。
【００３１】
更に、ＢＮとして析出していないＢの量と仕上げ焼鈍後の磁気特性との関係を調査した。この結果を図８に示す。図８の横軸はＢ含有量（質量％）を示し、縦軸はＢＮの析出量をＢに換算した値（質量％）を示す。また、白丸は磁束密度Ｂ８が１．８８Ｔ以上であったことを示し、黒四角は磁束密度Ｂ８が１．８８Ｔ未満であったことを示している。図８に示すように、ＢＮとして析出していないＢの量が一定値以上である試料では、磁束密度Ｂ８が低かった。このことは、二次再結晶が不安定であったことを示す。
【００３２】
更に、磁気特性が良好な試料について析出物の形態を調査した結果、ＭｎＳｅを核としてＢＮがＭｎＳｅの周辺に複合析出していることが判明した。このような複合析出物が二次再結晶を安定化させるインヒビターとして有効である。
【００３３】
また、熱間圧延の条件と仕上げ焼鈍後の磁気特性との関係を調査した。この結果を図９及び図１０に示す。図９の横軸はＭｎ含有量（質量％）を示し、縦軸は熱間圧延時のスラブ加熱の温度（℃）を示す。図１０の横軸はＢ含有量（質量％）を示し、縦軸は熱間圧延時のスラブ加熱の温度（℃）を示す。また、白丸は磁束密度Ｂ８が１．８８Ｔ以上であったことを示し、黒四角は磁束密度Ｂ８が１．８８Ｔ未満であったことを示している。また、図９中の曲線は、下記式（２）で表わされるＭｎＳｅの溶体化温度Ｔ２（℃）を示し、図１０中の曲線は、式（３）で表わされるＢＮの溶体化温度Ｔ３（℃）を示している。図９に示すように、Ｍｎ含有量に応じて定まる温度以下でスラブ加熱を行った試料において、高い磁束密度Ｂ８が得られることが判明した。更に、この温度はＭｎＳｅの溶体化温度Ｔ２とほぼ一致していることも判明した。また、図１０に示すように、Ｂ含有量に応じて定まる温度以下でスラブ加熱を行った試料において、高い磁束密度Ｂ８が得られることも判明した。更に、この温度はＢＮの溶体化温度Ｔ３とほぼ一致していることも判明した。つまり、スラブ加熱を、ＭｎＳｅ及びＢＮが完全固溶しない温度域で行うことが有効であることが判明した。
T2=10733/(4.08-log([Mn]×[Se]))-273  ・・・（２）
ここで、［Ｓｅ］はＳｅ含有量（質量％）を示す。
【００３４】
更に、ＢＮの析出挙動を調査した結果、その析出温度域が８００℃〜１０００℃であることが判明した。
【００３５】
また、本発明者らは、熱間圧延の仕上げ圧延の終了温度について調査した。この調査では、先ず、Ｓｉ：３．３質量％、Ｃ：０．０６質量％、酸可溶性Ａｌ：０．０２８質量％、Ｎ：０．００７質量％、Ｍｎ：０．１質量％、Ｓｅ：０．００７質量％、及びＢ：０．００１質量％〜０．００４質量％を含有し、残部がＦｅ及び不可避的不純物からなる種々の珪素鋼スラブを得た。次いで、珪素鋼スラブを１１５０℃の温度で加熱し、熱間圧延を行った。熱間圧延では、粗圧延を１０５０℃で行った後、仕上げ圧延を１０２０℃〜９００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８５０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、仕上げ焼鈍を行った。このようにして種々の試料を作製した。
【００３６】
そして、熱間圧延の仕上げ圧延の終了温度と仕上げ焼鈍後の磁気特性との関係を調査した。この結果を図１１に示す。図１１の横軸はＢ含有量（質量％）を示し、縦軸は仕上げ圧延の終了温度Ｔｆを示す。また、白丸は磁束密度Ｂ８が１．９１Ｔ以上であったことを示し、黒四角は磁束密度Ｂ８が１．９１Ｔ未満であったことを示している。図１１に示すように、仕上げ圧延の終了温度Ｔｆが式（４）を満たしている場合に、高い磁束密度Ｂ８が得られることが判明した。これは、仕上げ圧延の終了温度Ｔｆの制御によって、ＢＮの析出が更に促進されたためであると考えられる。
【００３７】
（第３の実験）
第３の実験では、先ず、Ｓｉ：３．３質量％、Ｃ：０．０６質量％、酸可溶性Ａｌ：０．０２６質量％、Ｎ：０．００９質量％、Ｍｎ：０．０５質量％〜０．２０質量％、Ｓ：０．００５質量％、Ｓｅ：０．００７質量％、及びＢ：０．００１０質量％〜０．００３５質量％を含有し、残部がＦｅ及び不可避的不純物からなる種々の珪素鋼スラブを得た。次いで、珪素鋼スラブを１１００℃〜１２５０℃の温度で加熱し、熱間圧延を行った。熱間圧延では、粗圧延を１０５０℃で行った後、仕上げ圧延を１０００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８５０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２１質量％まで増加させた。次いで、ＭｇＯを主成分とする焼鈍分離剤を塗布し、仕上げ焼鈍を行った。このようにして種々の試料を作製した。
【００３８】
そして、熱間圧延鋼帯中の析出物と仕上げ焼鈍後の磁気特性との関係を調査した。この結果を図１２に示す。図１２の横軸はＭｎＳの析出量をＳの量に換算した値とＭｎＳｅの析出量をＳｅの量に換算した値に０．５を乗じて得られる値との和（質量％）を示し、縦軸はＢＮの析出量をＢに換算した値（質量％）を示す。また、白丸は磁束密度Ｂ８が１．８８Ｔ以上であったことを示し、黒四角は磁束密度Ｂ８が１．８８Ｔ未満であったことを示している。図１２に示すように、ＭｎＳ、ＭｎＳｅ及びＢＮの析出量が一定値未満の試料では、磁束密度Ｂ８が低かった。このことは、二次再結晶が不安定であったことを示す。
【００３９】
更に、ＢＮとして析出していないＢの量と仕上げ焼鈍後の磁気特性との関係を調査した。この結果を図１３に示す。図１３の横軸はＢ含有量（質量％）を示し、縦軸はＢＮの析出量をＢに換算した値（質量％）を示す。また、白丸は磁束密度Ｂ８が１．８８Ｔ以上であったことを示し、黒四角は磁束密度Ｂ８が１．８８Ｔ未満であったことを示している。図１３に示すように、ＢＮとして析出していないＢの量が一定値以上である試料では、磁束密度Ｂ８が低かった。このことは、二次再結晶が不安定であったことを示す。
【００４０】
更に、磁気特性が良好な試料について析出物の形態を調査した結果、ＭｎＳ又はＭｎＳｅを核としてＢＮがＭｎＳ又はＭｎＳｅの周辺に複合析出していることが判明した。このような複合析出物が二次再結晶を安定化させるインヒビターとして有効である。
【００４１】
また、熱間圧延の条件と仕上げ焼鈍後の磁気特性との関係を調査した。この結果を図１４及び図１５に示す。図１４の横軸はＭｎ含有量（質量％）を示し、縦軸は熱間圧延時のスラブ加熱の温度（℃）を示す。図１５の横軸はＢ含有量（質量％）を示し、縦軸は熱間圧延時のスラブ加熱の温度（℃）を示す。また、白丸は磁束密度Ｂ８が１．８８Ｔ以上であったことを示し、黒四角は磁束密度Ｂ８が１．８８Ｔ未満であったことを示している。また、図１４中の２つの曲線は、式（１）で表わされるＭｎＳの溶体化温度Ｔ１（℃）、及び式（２）で表わされるＭｎＳｅの溶体化温度Ｔ２（℃）を示し、図１５中の曲線は、式（３）で表わされるＢＮの溶体化温度Ｔ３（℃）を示している。図１０に示すように、Ｍｎ含有量に応じて定まる温度以下でスラブ加熱を行った試料において、高い磁束密度Ｂ８が得られることが判明した。更に、この温度は、ＭｎＳの溶体化温度Ｔ１及びＭｎＳｅの溶体化温度Ｔ２とほぼ一致していることも判明した。また、図１５に示すように、Ｂ含有量に応じて定まる温度以下でスラブ加熱を行った試料において、高い磁束密度Ｂ８が得られることも判明した。更に、この温度はＢＮの溶体化温度Ｔ３とほぼ一致していることも判明した。つまり、スラブ加熱を、ＭｎＳ、ＭｎＳｅ及びＢＮが完全固溶しない温度域で行うことが有効であることが判明した。
【００４２】
更に、ＢＮの析出挙動を調査した結果、その析出温度域が８００℃〜１０００℃であることが判明した。
【００４３】
また、本発明者らは、熱間圧延の仕上げ圧延の終了温度について調査した。この調査では、先ず、Ｓｉ：３．３質量％、Ｃ：０．０６質量％、酸可溶性Ａｌ：０．０２６質量％、Ｎ：０．００９質量％、Ｍｎ：０．１質量％、Ｓ：０．００５質量％、Ｓｅ：０．００７質量％、及びＢ：０．００１質量％〜０．００４質量％を含有し、残部がＦｅ及び不可避的不純物からなる種々の珪素鋼スラブを得た。次いで、珪素鋼スラブを１１５０℃の温度で加熱し、熱間圧延を行った。熱間圧延では、粗圧延を１０５０℃で行った後、仕上げ圧延を１０２０℃〜９００℃で行って厚さが２．３ｍｍの熱間圧延鋼帯を得た。そして、熱間圧延鋼帯に冷却水を噴射して５５０℃まで冷却し、その後、大気中で冷却した。続いて、熱間圧延鋼帯の焼鈍を行った。次いで、冷間圧延を行って厚さが０．２２ｍｍの冷間圧延鋼帯を得た。その後、１５℃／ｓの速度で冷間圧延鋼帯を加熱し、８５０℃の温度で脱炭焼鈍を行って脱炭焼鈍鋼帯を得た。続いて、脱炭焼鈍鋼帯をアンモニア含有雰囲気中で焼鈍して鋼帯中の窒素を０．０２１質量％まで増加させた。次いで、ＭｇＯを主成分とする焼鈍分離剤を塗布し、仕上げ焼鈍を行った。このようにして種々の試料を作製した。
【００４４】
そして、熱間圧延の仕上げ圧延の終了温度と仕上げ焼鈍後の磁気特性との関係を調査した。この結果を図１６に示す。図１６の横軸はＢ含有量（質量％）を示し、縦軸は仕上げ圧延の終了温度Ｔｆを示す。また、白丸は磁束密度Ｂ８が１．９１Ｔ以上であったことを示し、黒四角は磁束密度Ｂ８が１．９１Ｔ未満であったことを示している。図１６に示すように、仕上げ圧延の終了温度Ｔｆが式（４）を満たしている場合に、高い磁束密度Ｂ８が得られることが判明した。これは、仕上げ圧延の終了温度Ｔｆの制御によって、ＢＮの析出が更に促進されたためであると考えられる。
【００４５】
これらの第１〜第３の実験の結果から、ＢＮの析出形態を制御することによって、安定して方向性電磁鋼板の磁気特性を向上させることができることがわかる。ＢがＢＮとしてＭｎＳ又はＭｎＳｅと複合析出しない場合に二次再結晶が不安定になって良好な磁気特性が得られない理由は今のところ明らかになっていないが、次のように考えられる。
【００４６】
一般的に、固溶状態のＢは粒界に偏析しやすく、熱間圧延後に単独析出したＢＮは微細であることが多い。これらの固溶状態のＢ及び微細なＢＮは、脱炭焼鈍が行われる低温度域では強力なインヒビターとして一次再結晶時に粒成長を抑制し、仕上げ焼鈍が行われる高温度域では局所的にインヒビターとして機能しなくなり、結晶粒組織が混粒組織となる。従って、低温度域では一次再結晶粒が小さいので、方向性電磁鋼板の磁束密度が低くなってしまう。また、高温度域では結晶粒組織が混粒組織となるため、二次再結晶が不安定になってしまう。
【００４７】
次に、これらの知見に基づきなされた本発明の実施形態について説明する。
【００４８】
先ず、珪素鋼素材の成分の限定理由について説明する。
【００４９】
本実施形態で用いる珪素鋼素材は、Ｓｉ：０．８質量％〜７質量％、酸可溶性Ａｌ：０．０１質量％〜０．０６５質量％、Ｎ：０．００４質量％〜０．０１２質量％、Ｍｎ：０．０５質量％〜１質量％、Ｓ及びＳｅ：総量で０．００３質量％〜０．０１５質量％、並びにＢ：０．０００５質量％〜０．００８０質量％を含有し、Ｃ含有量が０．０８５質量％以下であり、残部がＦｅ及び不可避的不純物からなる。
【００５０】
Ｓｉは、電気抵抗を高めて鉄損を低下させる。しかし、Ｓｉ含有量が７質量％を超えていると、冷間圧延が極めて困難となり、冷間圧延時に割れが生じやすくなる。このため、Ｓｉ含有量は７質量％以下とし、４．５質量％以下であることが好ましく、４質量％以下であることが更に好ましい。また、Ｓｉ含有量が０．８質量％未満であると、仕上げ焼鈍時にγ変態が生じ、方向性電磁鋼板の結晶方位が損なわれてしまう。このため、Ｓｉ含有量は０．８質量％以上とし、２質量％以上であることが好ましく、２．５質量％以上であることが更に好ましい。
【００５１】
Ｃは、一次再結晶組織を制御に有効な元素であるが、磁気特性に悪影響を及ぼす。このため、本実施形態では、仕上げ焼鈍（ステップＳ６）前に脱炭焼鈍を行う（ステップＳ５）。しかし、Ｃ含有量が０．０８５質量％を超えていると、脱炭焼鈍にかかる時間が長くなり、工業生産における生産性が損なわれてしまう。このため、Ｃ含有量は０．８５質量％以下とし、０．０７質量％以下であることが好ましい。
【００５２】
酸可溶性Ａｌは、Ｎと結合して（Ａｌ、Ｓｉ）Ｎとして析出し、インヒビターとして機能する。酸可溶性Ａｌの含有量が０．０１質量％〜０．０６５質量％の範囲内にある場合に二次再結晶が安定する。このため、酸可溶性Ａｌの含有量は０．０１質量％以上０．０６５質量％以下とする。また、酸可溶性Ａｌの含有量は０．０２質量％以上であることが好ましく、０．０２５質量％以上であることが更に好ましい。また、酸可溶性Ａｌの含有量は０．０４質量％以下であることが好ましく、０．０３質量％以下であることが更に好ましい。
【００５３】
Ｂは、Ｎと結合してＢＮとしてＭｎＳ又はＭｎＳｅと複合析出し、インヒビターとして機能する。Ｂ含有量が０．０００５質量％〜０．００８０質量％の範囲内にある場合に二次再結晶が安定する。このため、Ｂ含有量は０．０００５質量％以上０．００８０質量％以下とする。また、Ｂ含有量は０．００１％以上であることが好ましく、０．００１５％以上であることが更に好ましい。また、Ｂ含有量は０．００４０％以下であることが好ましく、０．００３０％以下であることが更に好ましい。
【００５４】
Ｎは、Ｂ又はＡｌと結合してインヒビターとして機能する。Ｎ含有量が０．００４質量％未満であると、十分な量のインヒビターを得ることができない。このため、Ｎ含有量は０．００４質量％以上とし、０．００６質量％以上であることが好ましく、０．００７質量％以上であることが更に好ましい。一方、Ｎ含有量が０．０１２質量％を超えていると、冷間圧延時に鋼帯中にブリスターとよばれる空孔が生じる。このため、Ｎ含有量は０．０１２質量％以下とし、０．０１０質量％以下であることが好ましく、０．００９質量％以下であることが更に好ましい。
【００５５】
Ｍｎ、Ｓ及びＳｅは、ＢＮが複合析出する核となるＭｎＳ及びＭｎＳｅを生成し、複合析出物がインヒビターとして機能する。Ｍｎ含有量が０．０５質量％〜１質量％の範囲内にある場合に二次再結晶が安定する。このため、Ｍｎ含有量は０．０５質量％以上１質量％以下とする。また、Ｍｎ含有量は０．０８質量％以上であることが好ましく、０．０９質量％以上であることが更に好ましい。また、Ｍｎ含有量は０．５０質量％以下であることが好ましく、０．２質量％以下であることが更に好ましい。
【００５６】
また、Ｓ及びＳｅの含有量が総量で０．００３質量％〜０．０１５質量％の範囲内にある場合に二次再結晶が安定する。このため、Ｓ及びＳｅの含有量は総量で０．００３質量％以上０．０１５質量％以下とする。また、熱間圧延における割れの発生を防止する観点から、下記式（１０）が満たされることが好ましい。なお、Ｓ又はＳｅのいずれかのみが珪素鋼素材に含有されていてもよく、Ｓ及びＳｅの双方が含有されていてもよい。Ｓ及びＳｅの双方が含有されている場合、ＢＮの析出をより安定的に促進し、磁気特性を安定的に向上させることができる。
[Mn]/([S]+[Se])≧4  ・・・（１０）
【００５７】
Ｔｉは、粗大なＴｉＮを形成して、インヒビターとして機能するＢＮ及び（Ａｌ，Ｓｉ）Ｎの析出量に影響を及ぼす。Ｔｉ含有量が０．００４質量％を超えていると、良好な磁気特性を得にくい。このため、Ｔｉ含有量は０．００４質量％以下であることが好ましい。
【００５８】
珪素鋼素材に、更に、Ｃｒ、Ｃｕ、Ｎｉ、Ｐ、Ｍｏ、Ｓｎ、Ｓｂ、及びＢｉからなる群から選択された一種以上が下記の範囲で含有されていてもよい。
【００５９】
Ｃｒは、脱炭焼鈍時に形成される酸化層を改善し、仕上げ焼鈍時におけるこの酸化層と焼鈍分離剤の主成分であるＭｇＯとの反応に伴うグラス被膜の形成に有効である。しかし、Ｃｒ含有量が０．３質量％を超えていると、脱炭が著しく阻害される。このため、Ｃｒ含有量は０．３質量％以下とする。
【００６０】
Ｃｕは、比抵抗を高めて鉄損を低減させる。しかし、Ｃｕ含有量が０．４質量％を超えるとこの効果が飽和する。また、熱間圧延時に「カッパーヘゲ」とよばれる表面疵が生じることもある。このため、Ｃｕ含有量は０．４質量％以下とした。
【００６１】
Ｎｉは、比抵抗を高めて鉄損を低減させる。また、Ｎｉは、熱間圧延鋼帯の金属組織を制御して磁気特性を向上させる。しかし、Ｎｉ含有量が１質量％を超えていると、二次再結晶が不安定になる。このため、Ｎｉ含有量は１質量％以下とする。
【００６２】
Ｐは、比抵抗を高めて鉄損を低減させる。しかし、Ｐ含有量が０．５質量％を超えていると、脆化に伴って冷間圧延時に破断が生じやすくなる。このため、Ｐ含有量は０．５質量％以下とする。
【００６３】
Ｍｏは、熱間圧延時の表面性状を改善する。しかし、Ｍｏ含有量が０．１質量％を超えるとこの効果が飽和してしまう。このため、Ｍｏ含有量は０．１質量％以下とする。
【００６４】
Ｓｎ及びＳｂは、粒界偏析元素である。本実施形態で用いられる珪素鋼素材はＡｌを含有しているため、仕上げ焼鈍の条件によっては焼鈍分離剤から放出される水分によりＡｌが酸化される場合がある。この場合、方向性電磁鋼板内の部位によってインヒビター強度にばらつきが生じ、磁気特性もばらつくことがある。しかし、粒界偏析元素が含有されている場合には、Ａｌの酸化を抑制することができる。つまり、Ｓｎ及びＳｂは、Ａｌの酸化を抑制して磁気特性のばらつきを抑制する。但し、Ｓｎ及びＳｂの含有量が総量で０．３０質量％を超えていると、脱炭焼鈍時に酸化層が形成されにくくなり、仕上げ焼鈍時におけるこの酸化層と焼鈍分離剤の主成分であるＭｇＯとの反応に伴うグラス被膜の形成が不十分となる。また、脱炭が著しく阻害される。このため、Ｓｎ及びＳｂの含有量は総量で０．３質量％以下とする。
【００６５】
Ｂｉは、硫化物等の析出物を安定化してインヒビターとしての機能を強化する。しかし、Ｂｉ含有量が０．０１質量％を超えていると、グラス被膜の形成に悪影響が及ぶ。このため、Ｂｉ含有量は０．０１質量％以下とする。
【００６６】
次に、本実施形態における各処理について説明する。
【００６７】
上記の成分の珪素鋼素材（スラブ）は、例えば、転炉又は電気炉等により鋼を溶製し、必要に応じて溶鋼を真空脱ガス処理し、次いで、連続鋳造を行うことによって作製することができる。また、連続鋳造に代えて、造塊後分塊圧延を行っても作製することができる。珪素鋼スラブの厚さは、例えば１５０ｍｍ〜３５０ｍｍとし、２２０ｍｍ〜２８０ｍｍとすることが好ましい。また、厚さが３０ｍｍ〜７０ｍｍの所謂薄スラブを作製してもよい。薄スラブを作製した場合は、熱間圧延鋼帯を得る際の粗圧延を省略することができる。
【００６８】
珪素鋼スラブの作製後には、スラブ加熱を行い（ステップＳ１）、熱間圧延（ステップＳ２）を行う。そして、本実施形態では、ＢＮをＭｎＳ及び／又はＭｎＳｅと複合析出させ、熱間圧延鋼帯におけるＢＮ、ＭｎＳ、及びＭｎＳｅの析出量が下記式（５）〜（７）を満たすように、スラブ加熱及び熱間圧延の条件を設定する。
ＢａｓＢＮ≧０．０００５  ・・・（５）
［Ｂ］−ＢａｓＢＮ≦０．００１  ・・・（６）
ＳａｓＭｎＳ＋０．５×ＳｅａｓＭｎＳｅ≧０．００２  ・・・（７）
ここで、「ＢａｓＢＮ」はＢＮとして析出したＢの量（質量％）を示し、「ＳａｓＭｎＳ」はＭｎＳとして析出したＳの量（質量％）を示し、「ＳｅａｓＭｎＳｅ」はＭｎＳｅとして析出したＳｅの量（質量％）を示している。
【００６９】
Ｂについては、式（５）及び式（６）が満たされるように、その析出量及び固溶量を制御する。インヒビターの量を確保するために、一定量以上のＢＮを析出させておく。また、固溶しているＢの量が多い場合、その後の工程で不安定な微細析出物を形成して一次再結晶組織に悪影響を及ぼすことがある。
【００７０】
ＭｎＳ及びＭｎＳｅは、ＢＮが複合析出する核として機能する。従って、ＢＮを十分に析出させて磁気特性を向上させるために、式（７）が満たされるように、その析出量を制御する。
【００７１】
式（６）に表わされる条件は、図３、図８、及び図１３から導き出したものである。図３、図８、及び図１３から、［Ｂ］−ＢａｓＢＮが０．００１質量％以下の場合に、磁束密度Ｂ８が１．８８Ｔ以上の良好な磁束密度が得られることがわかる。
【００７２】
式（５）及び式（７）に表わされる条件は、図２、図７、及び図１２から導き出したものである。図２からＢａｓＢＮが０．０００５質量％以上、かつＳａｓＭｎＳが０．００２質量％以上の場合に、磁束密度Ｂ８が１．８８Ｔ以上の良好な磁束密度が得られることがわかる。同様に、図７からＢａｓＢＮが０．０００５質量％以上、かつＳｅａｓＭｎＳｅが０．００４質量％以上の場合に、磁束密度Ｂ８が１．８８Ｔ以上の良好な磁束密度が得られることがわかる。同様に、図１２からＢａｓＢＮが０．０００５質量％以上、かつＳｅａｓＭｎＳｅ＋０．５×ＳｅａｓＭｎＳｅが０．００２質量％以上の場合に、磁束密度Ｂ８が１．８８Ｔ以上の良好な磁束密度が得られることがわかる。そして、ＳａｓＭｎＳが０．００２質量％以上であれば、必然的に、ＳｅａｓＭｎＳｅ＋０．５×ＳｅａｓＭｎＳｅは０．００２質量％以上となり、ＳｅａｓＭｎＳｅが０．００４質量％以上であれば、必然的に、ＳｅａｓＭｎＳｅ＋０．５×ＳｅａｓＭｎＳｅは０．００２質量％以上となる。従って、ＳｅａｓＭｎＳｅ＋０．５×ＳｅａｓＭｎＳｅが０．００２質量％以上であることが重要である。
【００７３】
また、スラブ加熱（ステップＳ１）の温度は、以下の条件を満たすように設定する。
（i）珪素鋼スラブにＳ及びＳｅが含有されている場合
式（１）で表される温度Ｔ１（℃）以下、式（２）で表される温度Ｔ２（℃）以下、かつ式（３）で表わされる温度Ｔ３（℃）以下
（ii）珪素鋼スラブにＳｅが含有されていない場合
式（１）で表される温度Ｔ１（℃）以下、かつ式（３）で表わされる温度Ｔ３（℃）以下
（iii）珪素鋼スラブにＳが含有されていない場合
式（２）で表される温度Ｔ２（℃）以下、かつ式（３）で表わされる温度Ｔ３（℃）以下
T1=14855/(6.82-log([Mn]×[S]))-273  ・・・（１）
T2=10733/(4.08-log([Mn]×[Se]))-273  ・・・（２）
T3=16000/(5.92-log([B]×[N]))-273  ・・・（３）
【００７４】
このような温度でスラブ加熱を行うと、スラブ加熱時にはＢＮ、ＭｎＳ及びＭｎＳｅが完全には固溶せず、熱間圧延中にＢＮ、ＭｎＳ及びＭｎＳｅの析出が促進されるからである。図４、図９、及び図１４からわかるように、溶体化温度Ｔ１及びＴ２は、１．８８Ｔ以上の磁束密度Ｂ８が得られるスラブ加熱温度の上限とほぼ一致している。また、図５、図１０、及び図１５からわかるように、溶体化温度Ｔ３は、１．８８Ｔ以上の磁束密度Ｂ８が得られるスラブ加熱温度の上限とほぼ一致している。
【００７５】
また、スラブ加熱の温度を以下の条件も満たすように設定することが更に好ましい。スラブ加熱中に、好ましい量のＭｎＳ又はＭｎＳｅを析出させるためである。
（i）珪素鋼スラブにＳｅが含有されていない場合
下記式（１１）で表される温度Ｔ４（℃）以下
（ii）珪素鋼スラブにＳが含有されていない場合
下記式（１２）で表される温度Ｔ５（℃）以下
T4=14855/（6.82-log（([Mn]-0.0034)×([S]-0.002)））-273  ・・・（１１）
T5=10733/（4.08-log（([Mn]-0.0028)×([Se]-0.004)））-273  ・・・（１２）
【００７６】
スラブ加熱の温度が高すぎる場合、ＢＮ、ＭｎＳ及び／又はＭｎＳｅが完全に固溶することがある。この場合、熱間圧延時に、ＢＮ、ＭｎＳ及び／又はＭｎＳｅを析出させることが困難になる。従って、スラブ加熱は、温度Ｔ１及び／又は温度Ｔ２以下、かつ温度Ｔ３以下で行うことが好ましい。更に、スラブ加熱の温度が温度Ｔ４又はＴ５以下であると、好ましい量のＭｎＳ又はＭｎＳｅがスラブ加熱中に析出するため、これらの周辺にＢＮを複合析出させて、容易に有効なインヒビターを形成することが可能となる。
【００７７】
また、Ｂに関し、熱間圧延での仕上げ圧延の終了温度Ｔｆを下記式４が満たされるように設定する。ＢＮの析出を促進するためである。
Ｔｆ≦１０００−１００００×［Ｂ］  ・・・（４）
【００７８】
図６、図１１、図１６からわかるように、式（４）が示す条件は、１．９１Ｔ以上の磁束密度Ｂ８が得られる条件とほぼ一致している。また、仕上げ圧延の終了温度Ｔｆは、ＢＮの析出の観点から８００℃以上とすることが好ましい。
【００７９】
熱間圧延（ステップＳ２）後には、熱間圧延鋼帯の焼鈍を行う（ステップＳ３）。次いで、冷間圧延を行う（ステップＳ４）。上記のように、冷間圧延は１回のみ行ってもよく、複数回の冷間圧延を、間に中間焼鈍を行いながら行ってもよい。冷間圧延では、最終冷間圧延率を８０％以上とすることが好ましい。これは、良好な一次再結晶集合組織を発達させるためである。
【００８０】
その後、脱炭焼鈍を行う（ステップＳ５）。この結果、鋼帯に含まれるＣが除去される。脱炭焼鈍は、例えば、湿潤雰囲気中で行う。また、例えば、７７０℃〜９５０℃の温度域で一次再結晶により得られる結晶粒径が１５μｍ以上となるような時間で行うことが好ましい。これは、良好な磁気特性を得るためである。続いて、焼鈍分離剤の塗布及び仕上げ焼鈍を行う（ステップＳ６）。この結果、二次再結晶により｛１１０｝＜００１＞方位を向く結晶粒が優先的に成長する。
【００８１】
また、脱炭焼鈍の開始から仕上げ焼鈍における二次再結晶の発現までの間に、窒化処理を行っておく（ステップＳ７）。これは、（Ａｌ，Ｓｉ）Ｎのインヒビターを形成するためである。この窒化処理は、脱炭焼鈍（ステップＳ５）中に行ってもよく、仕上げ焼鈍（ステップＳ６）中に行ってもよい。脱炭焼鈍中に行う場合、例えばアンモニア等の窒化能のあるガスを含有する雰囲気中で焼鈍を行えばよい。また、連続焼鈍炉の加熱帯又は均熱帯のいずれで窒化処理を行ってもよく、また、均熱帯よりも後の段階で窒化処理を行ってもよい。仕上げ焼鈍中に窒化処理を行う場合、例えばＭｎＮ等の窒化能のある粉末を焼鈍分離剤中に添加すればよい。
【００８２】
二次再結晶をより安定的に行わせるためには、窒化処理（ステップＳ７）における窒化の程度を調整して、窒化処理後の鋼帯中の（Ａｌ，Ｓｉ）Ｎの組成を調整することが望ましい。例えば、Ａｌ含有量及びＢ含有量、並びに不可避的に存在するＴｉの含有量に応じて、下記式（８）が満たされるように、窒化の程度を制御することが好ましく、下記式（９）が満たされるように制御することが更に好ましい。式（８）及び式（９）は、Ｂをインヒビターとして有効なＢＮとして固定するために好ましいＮの量、並びにＡｌをインヒビターとして有効なＡｌＮ又は（Ａｌ，Ｓｉ）Ｎとして固定するために好ましいＮの量を示している。
[N]≧14/27[Al]+14/11[B]+14/47[Ti]  ・・・（８）
[N]≧2/3[Al]+14/11[B]+14/47[Ti]  ・・・（９）
ここで、［Ｎ］は窒化処理後の鋼帯のＮ含有量（質量％）を示し、［Ａｌ］は窒化処理後の鋼帯の酸可溶性Ａｌ含有量（質量％）を示し、［Ｂ］は窒化処理後の鋼帯のＢ含有量（質量％）を示し、［Ｔｉ］は窒化処理後の鋼帯のＴｉ含有量（質量％）を示す。
【００８３】
仕上げ焼鈍（ステップＳ６）の方法も特に限定するものではない。但し、本実施形態では、ＢＮによりインヒビターが強化されているので、仕上げ焼鈍の加熱過程において、１０００℃〜１１００℃の温度範囲内での加熱速度を１５℃／ｈ以下とすることが好ましい。また、加熱速度の制御に代えて、１０００℃〜１１００℃の温度範囲内に１０時間以上保持する恒温焼鈍を行うことも有効である。
【００８４】
このような本実施形態によれば、安定して優れた磁気特性の方向性電磁鋼板を製造することができる。
【実施例】
【００８５】
次に、本発明者らが行った実験について説明する。これらの実験における条件等は、本発明の実施可能性及び効果を確認するために採用した例であり、本発明は、これらの例に限定されるものではない。【００８６】
（第４の実験）
第４の実験では、Ｓｅが含有されていない場合のＢ含有量の影響を確認した。【００８７】
第４の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及び表１に示す量のＢ（０質量％〜０．００４５質量％）を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、仕上げ焼鈍後の磁気特性（磁束密度Ｂ８）を測定した。磁気特性（磁束密度Ｂ８）は、ＪＩＳ  Ｃ２５５６に準じて測定した。この結果を表１に示す。【００８８】
【表１】
2011007771.tif 000003
【００８９】
表１に示すように、スラブがＢを含まない比較例Ｎｏ．１Ａでは、磁束密度が低かったが、スラブが適当な量のＢを含む実施例Ｎｏ．１Ｂ〜Ｎｏ．１Ｅでは、良好な磁束密度が得られた。【００９０】
（第５の実験）
第５の実験では、Ｓｅが含有されていない場合のＢ含有量及びスラブ加熱温度の影響を確認した。【００９１】
第５の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、Ｃｒ：０．１質量％、Ｐ：０．０３質量％、Ｓｎ：０．０６質量％、及び表２に示す量のＢ（０質量％〜０．００４５質量％）を含有し、残部がＦｅ及び不可避的不純物からなるスラブを作製した。次いで、スラブを１１８０℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２に示す。【００９２】
【表２】
2011007771.tif 000004
【００９３】
表２に示すように、スラブがＢを含まない比較例Ｎｏ．２Ａ、及びスラブ加熱温度が温度Ｔ３よりも高い比較例Ｎｏ．２Ｂでは、磁束密度が低かった。一方、スラブが適当な量のＢを含み、スラブ加熱温度が温度Ｔ１以下、かつ温度Ｔ３以下の実施例Ｎｏ．２Ｃ〜Ｎｏ．２Ｅでは、良好な磁束密度が得られた。【００９４】
（第６の実験）
第６の実験では、Ｓｅが含有されていない場合のＭｎ含有量及びスラブ加熱温度の影響を確認した。【００９５】
第６の実験では、先ず、Ｓｉ：３．３質量％、Ｃ：０．０６質量％、酸可溶性Ａｌ：０．０２８質量％、Ｎ：０．００９質量％、Ｓ：０．００７質量％、Ｂ：０．００２質量％、及び表３に示す量のＭｎ（０．０５質量％〜０．２０質量％）を含有し、残部がＦｅ及び不可避的不純物からなるスラブを作製した。次いで、スラブを１２００℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表３に示す。【００９６】
【表３】
2011007771.tif 000005
【００９７】
表３に示すように、スラブ加熱温度が温度Ｔ１よりも高い比較例Ｎｏ．３Ａでは、磁束密度が低かった。一方、スラブ加熱温度が温度Ｔ１以下、かつ温度Ｔ３以下の実施例Ｎｏ．３Ｂ〜Ｎｏ．３Ｄでは、良好な磁束密度が得られた。【００９８】
（第７の実験）
第７の実験では、Ｓｅが含有されていない場合の熱間圧延での仕上げ圧延の終了温度Ｔｆの影響を確認した。【００９９】
第７の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及びＢ：０．００２質量％を含有し、残部がＦｅ及び不可避的不純物からなるスラブを作製した。次いで、スラブを１１５０℃で加熱し、その後、表４に示す終了温度Ｔｆ（８００℃〜１０００℃）で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２０質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表４に示す。【０１００】
【表４】
2011007771.tif 000006
【０１０１】
Ｂ含有量が０．００２質量％（２０ｐｐｍ）の場合、式（４）から終了温度Ｔｆは９８０℃以下とする必要がある。そして、表４に示すように、この条件を満たす実施例Ｎｏ．４Ａ〜４Ｃでは、良好な磁束密度が得られたが、この条件を満たさない比較例Ｎｏ．４Ｄでは、磁束密度が低かった。【０１０２】
（第８の実験）
第８の実験では、Ｓｅが含有されていない場合の窒化処理後のＮ含有量の影響を確認した。【０１０３】
第８の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及びＢ：０．００２質量％を含有し、不純物であるＴｉの含有量が０．００１４質量％であり、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を表５に示す量（０．０１２質量％〜０．０２８質量％）まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表５に示す。【０１０４】
【表５】
2011007771.tif 000007
【０１０５】
表５に示すように、窒化処理後のＮ含有量が式（８）の関係及び式（９）の関係を満たす実施例Ｎｏ．５Ｃ及びＮｏ．５Ｄでは、特に良好な磁束密度が得られた。一方、式（８）の関係及び式（９）の関係を満たさない実施例Ｎｏ．５Ａ及びＮｏ．５Ｂでは、実施例Ｎｏ．５Ｃ及びＮｏ．５Ｄよりも磁束密度が若干低かった。【０１０６】
（第９の実験）
第９の実験では、Ｓｅが含有されていない場合の仕上げ焼鈍の条件の影響を確認した。【０１０７】
第９の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及びＢ：０．００２質量％を含有し、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布し、１５℃／ｈの速度で１０００℃まで加熱し、更に、表６に示す速度（５℃／ｈ〜３０℃／ｈ）で１２００℃まで加熱して仕上げ焼鈍を行った。そして、第４の実験と同様にして、磁気特性（磁束密度Ｂ８）を測定した。この結果を表６に示す。【０１０８】
【表６】
2011007771.tif 000008
【０１０９】
表６に示すように、実施例Ｎｏ．６Ａ〜Ｎｏ．６Ｃでは、１０００℃〜１１００℃の温度範囲内での加熱速度を１５℃／ｈ以下としているため、特に良好な磁束密度が得られた。一方、実施例Ｎｏ．６Ｄでは、この温度範囲内での加熱速度が１５℃／ｈを超えているため、実施例Ｎｏ．６Ａ〜Ｎｏ．６Ｃよりも磁束密度が若干低かった。【０１１０】
（第１０の実験）
第１０の実験では、Ｓｅが含有されていない場合の仕上げ焼鈍の条件の影響を確認した。【０１１１】
第１０の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及びＢ：０．００２質量％を含有し、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布した。そして、実施例Ｎｏ．７Ａでは、１５℃／ｈの速度で１２００℃まで加熱して仕上げ焼鈍を行った。また、実施例Ｎｏ．７Ｂ〜Ｎｏ．７Ｅでは、３０℃／ｈの速度で表７に示す温度（１０００℃〜１１５０℃）まで加熱し、この温度に１０時間保持し、その後に、３０℃／ｈの速度で１２００℃まで加熱して仕上げ焼鈍を行った。そして、第４の実験と同様にして、磁気特性（磁束密度Ｂ８）を測定した。この結果を表７に示す。【０１１２】
【表７】
2011007771.tif 000009
【０１１３】
表７に示すように、実施例Ｎｏ．７Ａでは、１０００℃〜１１００℃の温度範囲内での加熱速度を１５℃／ｈ以下としているため、特に良好な磁束密度が得られた。また、実施例Ｎｏ．７Ｂ〜７Ｄでは、１０００℃〜１１００℃の温度範囲内に１０時間保持しているため、特に良好な磁束密度が得られた。一方、実施例Ｎｏ．７Ｅでは、１０時間保持する温度が１１００℃を超えているため、実施例Ｎｏ．７Ａ〜Ｎｏ．７Ｄよりも磁束密度が若干低かった。【０１１４】
（第１１の実験）
第１１の実験では、Ｓｅが含有されていない場合のスラブ加熱温度の影響を確認した。【０１１５】
第１１の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓ：０．００６質量％、及びＢ：０．００１７質量％を含有し、残部がＦｅ及び不可避的不純物からなるスラブを作製した。次いで、スラブを表８に示す温度（１１００℃〜１３００℃）で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２１質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表８に示す。【０１１６】
【表８】
2011007771.tif 000010
【０１１７】
表８に示すように、スラブ加熱温度が温度Ｔ１以下、かつ温度Ｔ３以下の実施例Ｎｏ．８Ａ〜Ｎｏ．８Ｃでは、良好な磁束密度が得られた。一方、スラブ加熱温度が温度Ｔ１及び温度Ｔ３よりも高い比較例Ｎｏ．８Ｄ及びＮｏ．８Ｅでは、磁束密度が低かった。【０１１８】
（第１２の実験）
第１２の実験では、Ｓｅが含有されていない場合のスラブの成分の影響を確認した。【０１１９】
第１２の実験では、先ず、表９に示す成分を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１０に示す。【０１２０】
【表９】
2011007771.tif 000011
【０１２１】
【表１０】
2011007771.tif 000012
【０１２２】
表１０に示すように、適切な組成のスラブを用いた実施例Ｎｏ．９Ａ〜Ｎｏ．９Ｏでは、良好な磁束密度が得られたが、Ｓ含有量が本発明範囲の下限未満の比較例Ｎｏ．９Ｐでは、磁束密度が低かった。【０１２３】
（第１３の実験）
第１３の実験では、Ｓｅが含有されていない場合の窒化処理の影響を確認した。【０１２４】
第１３の実験では、先ず、Ｓｉ：３．３質量％、Ｃ：０．０６質量％、酸可溶性Ａｌ：０．０２７質量％、Ｎ：０．００７質量％、Ｍｎ：０．１４質量％、Ｓ：０．００６質量％、及びＢ：０．００１５質量％を含有し、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。【０１２５】
その後、比較例Ｎｏ．１０Ａの試料については、８３０℃の湿潤雰囲気ガス中で１００秒間、脱炭焼鈍を行って脱炭焼鈍鋼帯を得た。また、実施例Ｎｏ．１０Ｂの試料については、８３０℃の湿潤雰囲気ガス中で１００秒間、脱炭焼鈍を行い、更に、アンモニア含有雰囲気中で焼鈍してＮ含有量が０．０２１質量％の脱炭焼鈍鋼帯を得た。また、実施例Ｎｏ．１０Ｃの試料については、８６０℃の湿潤雰囲気ガス中で１００秒間、脱炭焼鈍を行ってＮ含有量が０．０２１質量％の脱炭焼鈍鋼帯を得た。このようにして、３種類の脱炭焼鈍鋼帯を得た。【０１２６】
次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１１に示す。【０１２７】
【表１１】
2011007771.tif 000013
【０１２８】
表１１に示すように、脱炭焼鈍後に窒化処理を行った実施例Ｎｏ．１０Ｂ、及び脱炭焼鈍中に窒化処理を行った実施例Ｎｏ．１０Ｃでは、良好な磁束密度が得られた。しかし、窒化処理を行わなかった比較例Ｎｏ．１０Ａでは、磁束密度が低かった。なお、表１１中の比較例Ｎｏ．１０Ａの「窒化処理」の欄の数値は、脱炭焼鈍鋼帯の組成から得られた値である。【０１２９】
（第１４の実験）
第１４の実験では、Ｓが含有されていない場合のＢ含有量の影響を確認した。【０１３０】
第１４の実験では、先ず、Ｓｉ：３．２質量％、Ｃ：０．０６質量％、酸可溶性Ａｌ：０．０２７質量％、Ｎ：０．００８質量％、Ｍｎ：０．１２質量％、Ｓｅ：０．００８質量％、及び表１２に示す量のＢ（０質量％〜０．００４３質量％）を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１２に示す。【０１３１】
【表１２】
2011007771.tif 000014
【０１３２】
表１２に示すように、スラブがＢを含まない比較例Ｎｏ．１１Ａでは、磁束密度が低かったが、スラブが適当な量のＢを含む実施例Ｎｏ．１１Ｂ〜Ｎｏ．１１Ｅでは、良好な磁束密度が得られた。【０１３３】
（第１５の実験）
第１５の実験では、Ｓが含有されていない場合のＢ含有量及びスラブ加熱温度の影響を確認した。【０１３４】
第１５の実験では、先ず、Ｓｉ：３．２質量％、Ｃ：０．０６質量％、酸可溶性Ａｌ：０．０２７質量％、Ｎ：０．００８質量％、Ｍｎ：０．１２質量％、Ｓｅ：０．００８質量％、及び表１３に示す量のＢ（０質量％〜０．００４３質量％）を含有し、残部がＦｅ及び不可避的不純物からなるスラブを作製した。次いで、スラブを１１８０℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１３に示す。【０１３５】
【表１３】
2011007771.tif 000015
【０１３６】
表１３に示すように、スラブがＢを含まない比較例Ｎｏ．１２Ａ、及びスラブ加熱温度が温度Ｔ３よりも高い比較例Ｎｏ．１２Ｂでは、磁束密度が低かった。一方、スラブが適当な量のＢを含み、スラブ加熱温度が温度Ｔ２以下、かつ温度Ｔ３以下の実施例Ｎｏ．１２Ｃ〜Ｎｏ．１２Ｅでは、良好な磁束密度が得られた。【０１３７】
（第１６の実験）
第１６の実験では、Ｓが含有されていない場合のＭｎ含有量及びスラブ加熱温度の影響を確認した。【０１３８】
第１６の実験では、先ず、Ｓｉ：３．３質量％、Ｃ：０．０６質量％、酸可溶性Ａｌ：０．０２８質量％、Ｎ：０．００８質量％、Ｓｅ：０．００７質量％、Ｂ：０．００１８質量％、及び表１４に示す量のＭｎ（０．０４質量％〜０．２質量％）を含有し、残部がＦｅ及び不可避的不純物からなるスラブを作製した。次いで、スラブを１１５０℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１４に示す。【０１３９】
【表１４】
2011007771.tif 000016
【０１４０】
表１４に示すように、Ｍｎ含有量が本発明範囲の下限未満の比較例Ｎｏ．１３Ａでは、磁束密度が低かったが、スラブが適当な量のＭｎを含む実施例Ｎｏ．１３Ｂ〜Ｎｏ．１３Ｄでは、良好な磁束密度が得られた。【０１４１】
（第１７の実験）
第１７の実験では、Ｓが含有されていない場合の熱間圧延での仕上げ圧延の終了温度Ｔｆの影響を確認した。【０１４２】
第１７の実験では、先ず、Ｓｉ：３．３質量％、Ｃ：０．０６質量％、酸可溶性Ａｌ：０．０２６質量％、Ｎ：０．００８質量％、Ｍｎ：０．１５質量％、Ｓｅ：０．００６質量％、及びＢ：０．００２質量％を含有し、残部がＦｅ及び不可避的不純物からなるスラブを作製した。次いで、スラブを１１５０℃で加熱し、その後、表１５に示す終了温度Ｔｆ（８００℃〜１０００℃）で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２０質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１５に示す。【０１４３】
【表１５】
2011007771.tif 000017
【０１４４】
Ｂ含有量が０．００２質量％（２０ｐｐｍ）の場合、式（４）から終了温度Ｔｆは９８０℃以下とする必要がある。そして、表１５に示すように、この条件を満たす実施例Ｎｏ．１４Ａ〜１４Ｃでは、良好な磁束密度が得られたが、この条件を満たさない比較例Ｎｏ．１４Ｄでは、磁束密度が低かった。【０１４５】
（第１８の実験）
第１８の実験では、Ｓが含有されていない場合の窒化処理後のＮ含有量の影響を確認した。【０１４６】
第１８の実験では、先ず、Ｓｉ：３．３質量％、Ｃ：０．０６質量％、酸可溶性Ａｌ：０．０２７質量％、Ｎ：０．００８質量％、Ｍｎ：０．１２質量％、Ｓｅ：０．００７質量％、及びＢ：０．００１６質量％を含有し、不純物であるＴｉの含有量が０．００１３質量％であり、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を表１６に示す量（０．０１１質量％〜０．０２９質量％）まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１６に示す。【０１４７】
【表１６】
2011007771.tif 000018
【０１４８】
表１６に示すように、窒化処理後のＮ含有量が式（８）の関係及び式（９）の関係を満たす実施例Ｎｏ．１５Ｃ及びＮｏ．１５Ｄでは、特に良好な磁束密度が得られた。一方、式（８）の関係は満たすが式（９）の関係を満たさない実施例Ｎｏ．１５Ｂでは、実施例Ｎｏ．１５Ｃ及びＮｏ．１５Ｄよりも磁束密度が若干低かった。また、式（８）の関係及び式（９）の関係を満たさない実施例Ｎｏ．１５Ａでは、実施例Ｎｏ．１５Ｂよりも磁束密度が若干低かった。【０１４９】
（第１９の実験）
第１９の実験では、Ｓが含有されていない場合の仕上げ焼鈍の条件の影響を確認した。【０１５０】
第１９の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓｅ：０．００６質量％、及びＢ：０．００２２質量％を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８４０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布し、１５℃／ｈの速度で１０００℃まで加熱し、更に、表１７に示す速度（５℃／ｈ〜３０℃／ｈ）で１２００℃まで加熱して仕上げ焼鈍を行った。そして、第４の実験と同様にして、磁気特性（磁束密度Ｂ８）を測定した。この結果を表１７に示す。【０１５１】
【表１７】
2011007771.tif 000019
【０１５２】
表１７に示すように、実施例Ｎｏ．１６Ａ〜Ｎｏ．１６Ｃでは、１０００℃〜１１００℃の温度範囲内での加熱速度を１５℃／ｈ以下としているため、特に良好な磁束密度が得られた。一方、実施例Ｎｏ．１６Ｄでは、この温度範囲内での加熱速度が１５℃／ｈを超えているため、実施例Ｎｏ．１６Ａ〜Ｎｏ．１６Ｃよりも磁束密度が若干低かった。【０１５３】
（第２０の実験）
第２０の実験では、Ｓが含有されていない場合の仕上げ焼鈍の条件の影響を確認した。【０１５４】
第２０の実験では、先ず、Ｓｉ：３．３質量％、Ｃ：０．０６質量％、酸可溶性Ａｌ：０．０２８質量％、Ｎ：０．００８質量％、Ｍｎ：０．１質量％、Ｓｅ：０．００６質量％、及びＢ：０．００２２質量％を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８４０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布した。そして、実施例Ｎｏ．１７Ａでは、１５℃／ｈの速度で１２００℃まで加熱して仕上げ焼鈍を行った。また、実施例Ｎｏ．１７Ｂ〜Ｎｏ．１７Ｅでは、３０℃／ｈの速度で表１８に示す温度（１０００℃〜１１５０℃）まで加熱し、この温度に１０時間保持し、その後に、３０℃／ｈの速度で１２００℃まで加熱して仕上げ焼鈍を行った。そして、第４の実験と同様にして、磁気特性（磁束密度Ｂ８）を測定した。この結果を表１８に示す。【０１５５】
【表１８】
2011007771.tif 000020
【０１５６】
表１８に示すように、実施例Ｎｏ．１７Ａでは、１０００℃〜１１００℃の温度範囲内での加熱速度を１５℃／ｈ以下としているため、特に良好な磁束密度が得られた。また、実施例Ｎｏ．１７Ｂ〜１７Ｄでは、１０００℃〜１１００℃の温度範囲内に１０時間保持しているため、特に良好な磁束密度が得られた。一方、実施例Ｎｏ．１７Ｅでは、１０時間保持する温度が１１００℃を超えているため、実施例Ｎｏ．１７Ａ〜Ｎｏ．１７Ｄよりも磁束密度が若干低かった。【０１５７】
（第２１の実験）
第２１の実験では、Ｓが含有されていない場合のスラブ加熱温度の影響を確認した。【０１５８】
第２１の実験では、先ず、Ｓｉ：３．３質量％、Ｃ：０．０６質量％、酸可溶性Ａｌ：０．０２８質量％、Ｎ：０．００８質量％、Ｍｎ：０．１２質量％、Ｓｅ：０．００８質量％、及びＢ：０．００１９質量％を含有し、残部がＦｅ及び不可避的不純物からなるスラブを作製した。次いで、スラブを表１９に示す温度（１１００℃〜１３００℃）で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表１９に示す。【０１５９】
【表１９】
2011007771.tif 000021
【０１６０】
表１９に示すように、スラブ加熱温度が温度Ｔ２以下、かつ温度Ｔ３以下の実施例Ｎｏ．１８Ａ〜Ｎｏ．１８Ｃでは、良好な磁束密度が得られた。一方、スラブ加熱温度が温度Ｔ２及び温度Ｔ３よりも高い比較例Ｎｏ．１８Ｄ及びＮｏ．１８Ｅでは、磁束密度が低かった。【０１６１】
（第２２の実験）
第２２の実験では、Ｓが含有されていない場合のスラブの成分の影響を確認した。【０１６２】
第２２の実験では、先ず、表２０に示す成分を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２１に示す。【０１６３】
【表２０】
2011007771.tif 000022
【０１６４】
【表２１】
2011007771.tif 000023
【０１６５】
表２１に示すように、適切な組成のスラブを用いた実施例Ｎｏ．１９Ａ〜Ｎｏ．１９Ｏでは、良好な磁束密度が得られたが、Ｓｅ含有量が本発明範囲の下限未満の比較例Ｎｏ．１９Ｐでは、磁束密度が低かった。【０１６６】
（第２３の実験）
第２３の実験では、Ｓが含有されていない場合の窒化処理の影響を確認した。【０１６７】
第２３の実験では、先ず、Ｓｉ：３．３質量％、Ｃ：０．０６質量％、酸可溶性Ａｌ：０．０２７質量％、Ｎ：０．００７質量％、Ｍｎ：０．１２質量％、Ｓｅ：０．００７質量％、及びＢ：０．００１５質量％を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。【０１６８】
その後、比較例Ｎｏ．２０Ａの試料については、８３０℃の湿潤雰囲気ガス中で１００秒間、脱炭焼鈍を行って脱炭焼鈍鋼帯を得た。また、実施例Ｎｏ．２０Ｂの試料については、８３０℃の湿潤雰囲気ガス中で１００秒間、脱炭焼鈍を行い、更に、アンモニア含有雰囲気中で焼鈍してＮ含有量が０．０２３質量％の脱炭焼鈍鋼帯を得た。また、実施例Ｎｏ．２０Ｃの試料については、８６０℃の湿潤雰囲気ガス中で１００秒間、脱炭焼鈍を行ってＮ含有量が０．０２３質量％の脱炭焼鈍鋼帯を得た。このようにして、３種類の脱炭焼鈍鋼帯を得た。【０１６９】
次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２２に示す。【０１７０】
【表２２】
2011007771.tif 000024
【０１７１】
表２２に示すように、脱炭焼鈍後に窒化処理を行った実施例Ｎｏ．２０Ｂ、及び脱炭焼鈍中に窒化処理を行った実施例Ｎｏ．２０Ｃでは、良好な磁束密度が得られた。しかし、窒化処理を行わなかった比較例Ｎｏ．２０Ａでは、磁束密度が低かった。なお、表２２中の比較例Ｎｏ．２０Ａの「窒化処理」の欄の数値は、脱炭焼鈍鋼帯の組成から得られた値である。【０１７２】
（第２４の実験）
第２４の実験では、Ｓ及びＳｅが含有されている場合のＢ含有量の影響を確認した。【０１７３】
第２４の実験では、先ず、Ｓｉ：３．２質量％、Ｃ：０．０５質量％、酸可溶性Ａｌ：０．０２８質量％、Ｎ：０．００８質量％、Ｍｎ：０．１質量％、Ｓ：０．００６質量％、Ｓｅ：０．００６質量％、及び表２３に示す量のＢ（０質量％〜０．００４５質量％）を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２３に示す。【０１７４】
【表２３】
2011007771.tif 000025
【０１７５】
表２３に示すように、スラブがＢを含まない比較例Ｎｏ．２１Ａでは、磁束密度が低かったが、スラブが適当な量のＢを含む実施例Ｎｏ．２１Ｂ〜Ｎｏ．２１Ｅでは、良好な磁束密度が得られた。【０１７６】
（第２５の実験）
第２５の実験では、Ｓ及びＳｅが含有されている場合のＢ含有量及びスラブ加熱温度の影響を確認した。【０１７７】
第２５の実験では、先ず、Ｓｉ：３．２質量％、Ｃ：０．０５質量％、酸可溶性Ａｌ：０．０２８質量％、Ｎ：０．００８質量％、Ｍｎ：０．１質量％、Ｓ：０．００６質量％、Ｓｅ：０．００６質量％、及び表２４に示す量のＢ（０質量％〜０．００４５質量％）を含有し、残部がＦｅ及び不可避的不純物からなるスラブを作製した。次いで、スラブを１１８０℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２４に示す。【０１７８】
【表２４】
2011007771.tif 000026
【０１７９】
表２４に示すように、スラブがＢを含まない比較例Ｎｏ．２２Ａ、及びスラブ加熱温度が温度Ｔ３よりも高い比較例Ｎｏ．２２Ｂでは、磁束密度が低かった。一方、スラブが適当な量のＢを含み、スラブ加熱温度が温度Ｔ１以下、温度Ｔ２以下、かつ温度Ｔ３以下の実施例Ｎｏ．２２Ｃ〜Ｎｏ．２２Ｅでは、良好な磁束密度が得られた。【０１８０】
（第２６の実験）
第２６の実験では、Ｓ及びＳｅが含有されている場合のＭｎ含有量及びスラブ加熱温度の影響を確認した。【０１８１】
第２６の実験では、先ず、Ｓｉ：３．３質量％、Ｃ：０．０６質量％、酸可溶性Ａｌ：０．０２８質量％、Ｎ：０．００９質量％、Ｓ：０．００６質量％、Ｓｅ：０．００４質量％、Ｂ：０．００２質量％、及び表２５に示す量のＭｎ（０．０４質量％〜０．２０質量％）を含有し、残部がＦｅ及び不可避的不純物からなるスラブを作製した。次いで、スラブを１２００℃で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２５に示す。【０１８２】
【表２５】
2011007771.tif 000027
【０１８３】
表２５に示すように、スラブ加熱温度が温度Ｔ１及び温度Ｔ２よりも高い比較例Ｎｏ．２３Ａ及びＮｏ．２３Ｂでは、磁束密度が低かった。一方、スラブ加熱温度が温度Ｔ１以下、温度Ｔ２以下、かつ温度Ｔ３以下の実施例Ｎｏ．２３Ｃ及びＮｏ．２３Ｄでは、良好な磁束密度が得られた。【０１８４】
（第２７の実験）
第２７の実験では、Ｓ及びＳｅが含有されている場合の熱間圧延での仕上げ圧延の終了温度Ｔｆの影響を確認した。【０１８５】
第２７の実験では、先ず、Ｓｉ：３．３質量％、Ｃ：０．０６質量％、酸可溶性Ａｌ：０．０２７質量％、Ｎ：０．００８質量％、Ｍｎ：０．１２質量％、Ｓ：０．００５質量％、Ｓｅ：０．００５質量％、及びＢ：０．００２質量％を含有し、残部がＦｅ及び不可避的不純物からなるスラブを作製した。次いで、スラブを１１８０℃で加熱し、その後、表２６に示す終了温度Ｔｆ（８００℃〜１０００℃）で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２２質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２６に示す。【０１８６】
【表２６】
2011007771.tif 000028
【０１８７】
Ｂ含有量が０．００２質量％（２０ｐｐｍ）の場合、式（４）から終了温度Ｔｆは９８０℃以下とする必要がある。そして、表２６に示すように、この条件を満たす実施例Ｎｏ．２４Ａ〜２４Ｃでは、良好な磁束密度が得られたが、この条件を満たさない比較例Ｎｏ．２４Ｄでは、磁束密度が低かった。【０１８８】
（第２８の実験）
第２８の実験では、Ｓ及びＳｅが含有されている場合の窒化処理後のＮ含有量の影響を確認した。【０１８９】
第２８の実験では、先ず、Ｓｉ：３．３質量％、Ｃ：０．０６質量％、酸可溶性Ａｌ：０．０２８質量％、Ｎ：０．００８質量％、Ｍｎ：０．１４質量％、Ｓ：０．００５質量％、Ｓｅ：０．００５質量％、及びＢ：０．００２質量％を含有し、不純物であるＴｉの含有量が０．００１８質量％であり、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を表２７に示す量（０．０１２質量％〜０．０２８質量％）まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表２７に示す。【０１９０】
【表２７】
2011007771.tif 000029
【０１９１】
表２７に示すように、窒化処理後のＮ含有量が式（８）の関係及び式（９）の関係を満たす実施例Ｎｏ．２５Ｃ及びＮｏ．２５Ｄでは、特に良好な磁束密度が得られた。一方、式（８）の関係及び式（９）の関係を満たさない実施例Ｎｏ．２５Ａ及びＮｏ．２５Ｂでは、実施例Ｎｏ．２５Ｃ及び２５Ｄよりも磁束密度が若干低かった。【０１９２】
（第２９の実験）
第２９の実験では、Ｓ及びＳｅが含有されている場合の仕上げ焼鈍の条件の影響を確認した。【０１９３】
第２９の実験では、先ず、Ｓｉ：３．３質量％、Ｃ：０．０６質量％、酸可溶性Ａｌ：０．０２８質量％、Ｎ：０．００８質量％、Ｍｎ：０．１４質量％、Ｓ：０．００５質量％、Ｓｅ：０．００５質量％、及びＢ：０．００２質量％を含有し、不純物であるＴｉの含有量が０．００１８質量％であり、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１０００℃まで加熱し、更に、表２８に示す速度（５℃／ｈ〜３０℃／ｈ）で１２００℃まで加熱して仕上げ焼鈍を行った。そして、第４の実験と同様にして、磁気特性（磁束密度Ｂ８）を測定した。この結果を表２８に示す。【０１９４】
【表２８】
2011007771.tif 000030
【０１９５】
表２８に示すように、実施例Ｎｏ．２６Ａ〜Ｎｏ．２６Ｃでは、１０００℃〜１１００℃の温度範囲内での加熱速度を１５℃／ｈ以下としているため、特に良好な磁束密度が得られた。一方、実施例Ｎｏ．２６Ｄでは、この温度範囲内での加熱速度が１５℃／ｈを超えているため、実施例Ｎｏ．２６Ａ〜Ｎｏ．２６Ｃよりも磁束密度が若干低かった。【０１９６】
（第３０の実験）
第３０の実験では、Ｓ及びＳｅが含有されている場合の仕上げ焼鈍の条件の影響を確認した。【０１９７】
第３０の実験では、先ず、Ｓｉ：３．３質量％、Ｃ：０．０６質量％、酸可溶性Ａｌ：０．０２８質量％、Ｎ：０．００８質量％、Ｍｎ：０．１４質量％、Ｓ：０．００５質量％、Ｓｅ：０．００５質量％、及びＢ：０．００２質量％を含有し、不純物であるＴｉの含有量が０．００１８質量％であり、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２４質量％まで増加させた。次いで、ＭｇＯを主成分とする焼鈍分離剤を塗布した。そして、実施例Ｎｏ．２７Ａでは、１５℃／ｈの速度で１２００℃まで加熱して仕上げ焼鈍を行った。また、実施例Ｎｏ．２７Ｂ〜Ｎｏ．２７Ｅでは、３０℃／ｈの速度で表２９に示す温度（１０００℃〜１１５０℃）まで加熱し、この温度に１０時間保持し、その後に、３０℃／ｈの速度で１２００℃まで加熱して仕上げ焼鈍を行った。そして、第４の実験と同様にして、磁気特性（磁束密度Ｂ８）を測定した。この結果を表２９に示す。【０１９８】
【表２９】
2011007771.tif 000031
【０１９９】
表２９に示すように、実施例Ｎｏ．２７Ａでは、１０００℃〜１１００℃の温度範囲内での加熱速度を１５℃／ｈ以下としているため、特に良好な磁束密度が得られた。また、実施例Ｎｏ．２７Ｂ〜２７Ｄでは、１０００℃〜１１００℃の温度範囲内に１０時間保持しているため、特に良好な磁束密度が得られた。一方、実施例Ｎｏ．２７Ｅでは、１０時間保持する温度が１１００℃を超えているため、実施例Ｎｏ．２７Ａ〜Ｎｏ．２７Ｄよりも磁束密度が若干低かった。【０２００】
（第３１の実験）
第３１の実験では、Ｓ及びＳｅが含有されている場合のスラブ加熱温度の影響を確認した。【０２０１】
第３１の実験では、先ず、Ｓｉ：３．１質量％、Ｃ：０．０５質量％、酸可溶性Ａｌ：０．０２７質量％、Ｎ：０．００８質量％、Ｍｎ：０．１１質量％、Ｓ：０．００６質量％、Ｓｅ：０．００７質量％、及びＢ：０．００２５質量％を含有し、残部がＦｅ及び不可避的不純物からなるスラブを作製した。次いで、スラブを表３０に示す温度（１１００℃〜１３００℃）で加熱し、その後、９５０℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２１質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表３０に示す。【０２０２】
【表３０】
2011007771.tif 000032
【０２０３】
表３０に示すように、スラブ加熱温度が温度Ｔ１以下、温度Ｔ２以下、かつ温度Ｔ３以下の実施例Ｎｏ．２８Ａ〜Ｎｏ．２８Ｃでは、良好な磁束密度が得られた。一方、スラブ加熱温度が温度Ｔ１、温度Ｔ２及び温度Ｔ３よりも高い比較例Ｎｏ．２８Ｄ及びＮｏ．２８Ｅでは、磁束密度が低かった。【０２０４】
（第３２の実験）
第３２の実験では、Ｓ及びＳｅが含有されている場合のスラブの成分の影響を確認した。【０２０５】
第３２の実験では、先ず、表３１に示す成分を含有し、残部がＦｅ及び不可避的不純物からなるスラブを作製した。次いで、スラブを１１００℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。その後、８３０℃の湿潤雰囲気ガス中で１００秒間、脱炭焼鈍を行って脱炭焼鈍鋼帯を得た。続いて、脱炭焼鈍鋼帯をアンモニア含有雰囲気中で焼鈍して鋼帯中の窒素を０．０２３質量％まで増加させた。次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表３２に示す。【０２０６】
【表３１】
2011007771.tif 000033
【０２０７】
【表３２】
2011007771.tif 000034
【０２０８】
表３２に示すように、適切な組成のスラブを用いた実施例Ｎｏ．２９Ａ〜Ｎｏ．２９Ｅ、及びＮｏ．２９Ｇ〜Ｎｏ．２９Ｏでは、良好な磁束密度が得られた。一方、Ｎｉ含有量が本発明範囲の上限よりも高い比較例Ｎｏ．２９Ｆ、並びにＳ及ぼＳｅの含有量の総量が本発明範囲の下限未満の比較例Ｎｏ．２９Ｐでは、磁束密度が低かった。【０２０９】
（第３３の実験）
第３３の実験では、Ｓ及びＳｅが含有されている場合の窒化処理の影響を確認した。【０２１０】
第３３の実験では、先ず、Ｓｉ：３．２質量％、Ｃ：０．０６質量％、酸可溶性Ａｌ：０．０２７質量％、Ｎ：０．００７質量％、Ｍｎ：０．１４質量％、Ｓ：０．００６質量％、Ｓｅ：０．００５質量％、及びＢ：０．００１５質量％を含有し、残部がＦｅ及び不可避的不純物からなるスラブを作製した。次いで、スラブを１１５０℃で加熱し、その後、９００℃で仕上げ圧延を行った。このようにして厚さが２．３ｍｍの熱間圧延鋼帯を得た。続いて、１１００℃で熱間圧延鋼帯の焼鈍を行った。次いで、冷間圧延を行って厚さが０．２２ｍｍの冷間圧延鋼帯を得た。【０２１１】
その後、比較例Ｎｏ．３０Ａの試料については、８３０℃の湿潤雰囲気ガス中で１００秒間、脱炭焼鈍を行って脱炭焼鈍鋼帯を得た。また、実施例Ｎｏ．３０Ｂの試料については、８３０℃の湿潤雰囲気ガス中で１００秒間、脱炭焼鈍を行い、更に、アンモニア含有雰囲気中で焼鈍してＮ含有量が０．０２２質量％の脱炭焼鈍鋼帯を得た。また、実施例Ｎｏ．３０Ｃの試料については、８６０℃の湿潤雰囲気ガス中で１００秒間、脱炭焼鈍を行ってＮ含有量が０．０２２質量％の脱炭焼鈍鋼帯を得た。このようにして、３種類の脱炭焼鈍鋼帯を得た。【０２１２】
次いで、ＭｇＯを主成分とする焼鈍分離剤を塗布し、１５℃／ｈの速度で１２００℃まで加熱して仕上げ焼鈍を行った。そして、第４の実験と同様にして、磁気特性（磁束密度Ｂ８）を測定した。この結果を表３３に示す。【０２１３】
【表３３】
2011007771.tif 000035
【０２１４】
表３３に示すように、脱炭焼鈍後に窒化処理を行った実施例Ｎｏ．３０Ｂ、及び脱炭焼鈍中に窒化処理を行った実施例Ｎｏ．３０Ｃでは、良好な磁束密度が得られた。しかし、窒化処理を行わなかった比較例Ｎｏ．３０Ａでは、磁束密度が低かった。なお、表３３中の比較例Ｎｏ．３０Ａの「窒化処理」の欄の数値は、脱炭焼鈍鋼帯の組成から得られた値である。
【産業上の利用可能性】
【０２１５】
本発明は、例えば、電磁鋼板製造産業及び電磁鋼板利用産業において利用することができる。
【図１】
2011007771.tif 000036
【図２】
2011007771.tif 000037
【図３】
2011007771.tif 000038
【図４】
2011007771.tif 000039
【図５】
2011007771.tif 000040
【図６】
2011007771.tif 000041
【図７】
2011007771.tif 000042
【図８】
2011007771.tif 000043
【図９】
2011007771.tif 000044
【図１０】
2011007771.tif 000045
【図１１】
2011007771.tif 000046
【図１２】
2011007771.tif 000047
【図１３】
2011007771.tif 000048
【図１４】
2011007771.tif 000049
【図１５】
2011007771.tif 000050
【図１６】
2011007771.tif 000051
【国際調査報告】
2011007771.tif 000052
2011007771.tif 000053